(57)【要約】【課題】ソフトな風合いと濃い色相を呈するスエード調織編物の製造方法、および該製造方法により製造されたスエード調織編物、および該スエード調織編物を用いてなる繊維製品を提供する。【解決手段】起毛部と地組織部とで構成されるスエード調織編物の製造方法であって、前記の起毛部用繊維として、単糸繊度１．５ｄｔｅｘ以下の共重合ポリエステル繊維を用いることを特徴とするスエード調織編物の製造方法、および該製造方法により製造されたスエード調織編物、および該スエード調織編物を用いてなる繊維製品。【選択図】図１
2008169510.tif 000002
【特許請求の範囲】
【請求項１】
起毛部と地組織部とで構成されるスエード調織編物の製造方法であって、前記の起毛部用繊維として、単糸繊度１．５ｄｔｅｘ以下の共重合ポリエステル繊維を用いることを特徴とするスエード調織編物の製造方法。
【請求項２】
前記の共重合ポリエステルが、共重合ポリエステルの主構成モノマーがテレフタル酸およびエチレングリコールであり、この主構成モノマーに共重合する第三成分が、イソフタル酸、ナフタレンジカルボン酸、アジピン酸、セバシン酸、ジエチレングリコール、ポリエチレングリコール、ビスフェノールＡ、およびビスフェノールスルフォンからなる群より選択されるいずれかである、請求項１に記載のスエード調織編物の製造方法。
【請求項３】
前記の共重合ポリエステルが、酸成分がモル比（テレフタル酸／イソフタル酸）９０／５〜８５／１５のテレフタル酸およびイソフタル酸からなり、グリコール成分がエチレングリコールからなる共重合ポリエステルである、請求項２に記載のスエード調織編物の製造方法。
【請求項４】
前記の共重合ポリエステル繊維に仮撚捲縮加工が施されている、請求項１〜３のいずれかに記載のスエード調織編物の製造方法。
【請求項５】
前記の共重合ポリエステル繊維の沸水収縮率が７％以下である、請求項１〜４のいずれかに記載のスエード調織編物の製造方法。
【請求項６】
前記の地組織部用繊維として、ホモポリエステルからなる、単糸繊度が１．５ｄｔｅｘより大のホモポリエステル繊維を用いる、請求項１〜５のいずれかに記載のスエード調織編物の製造方法。
【請求項７】
前記のホモポリエステル繊維の沸水収縮率が１５％以上である、請求項１〜６のいずれかに記載のスエード調織編物の製造方法。
【請求項８】
前記共重合ポリエステル繊維を用いて織編物を製編織した後に染色加工を施す、請求項１〜７のいずれかに記載のスエード調織編物の製造方法。
【請求項９】
請求項１〜８のいずれかに記載のスエード調織編物の製造方法により製造されたスエード調織編物。
【請求項１０】
スエード調織編物の起毛部表面のＬ値（Ｌａ）が１７．０以下である、請求項９に記載のスエード調織編物。
【請求項１１】
スエード調織編物の起毛部表面のＬ値（Ｌａ）が、地組織部表面のＬ値（Ｌｂ）よりも小さい、請求項８〜１０のいずれかに記載のスエード調織編物。
【請求項１２】
請求項９〜１０のいずれかに記載のスエード調織編物を用いてなる、アウター用衣料、スポーツ用衣料、インナー用衣料、靴材、おしめや介護用シーツ等の医療・衛生用品、寝装寝具、椅子やソファー等の表皮材、カーペット、カーシート地、インテリア用品からなる群より選択されるいずれかの繊維製品。
【発明の詳細な説明】
【技術分野】
【０００１】
本発明は、ソフトな風合いと濃い色相を呈するスエード調織編物の製造方法、および該製造方法により製造されたスエード調織編物、および該スエード調織編物を用いてなる繊維製品に関するものである。
【背景技術】
【０００２】
従来、ソフトな風合いを呈するスエード調織編物としては、分割型および／または海島型複合繊維を溶割した極細繊維を起毛糸として用いたものが提案されている（例えば、特許文献１参照）。
【０００３】
しかしながら、極細繊維を含む織編物は通常の条件で染色加工すると、太繊度繊維を含む織編物と比べて色が淡くなり、低発色になるという欠点があった（例えば、特許文献２参照）。
【０００４】
なお、第３成分を共重合した共重合ポリエステルからなる共重合ポリエステル繊維は、第３成分を共重合していない通常のホモポリエステルからなるポリエステル繊維にくらべて、染色加工すると色が濃くなることが知られている（例えば、特許文献３参照）。
【０００５】
【特許文献１】特開平７−２１６６８７号公報
【特許文献２】特開平１０−３１７２５１号公報
【特許文献３】特開２００４−１３７６５９号公報
【発明の開示】
【発明が解決しようとする課題】
【０００６】
本発明は上記の背景に鑑みなされたものであり、その目的は、ソフトな風合いと濃い色相を呈するスエード調織編物の製造方法、および該製造方法により製造されたスエード調織編物、および該スエード調織編物を用いてなる繊維製品を提供することにある。
【課題を解決するための手段】
【０００７】
本発明者らは上記の課題を達成するため鋭意検討した結果、起毛部と地組織部とで構成されるスエード調織編物の製造方法において、前記の起毛糸用繊維として、第３成分を共重合した共重合ポリエステルからなり、かつ特定の単糸繊度を有する共重合ポリエステル繊維を用いることにより、ソフトな風合いと濃い色相とが両立することを見出し、さらに鋭意検討を重ねることにより本発明を完成するに至った。
【０００８】
かくして、本発明によれば「起毛部と地組織部とで構成されるスエード調織編物の製造方法であって、前記の起毛糸用繊維として、単糸繊度１．５ｄｔｅｘ以下の共重合ポリエステル繊維を用いることを特徴とするスエード調織編物の製造方法。」が提供される。
【０００９】
その際、前記の共重合ポリエステルが、共重合ポリエステルの主構成モノマーがテレフタル酸およびエチレングリコールであり、この主構成モノマーに共重合する第三成分が、イソフタル酸、ナフタレンジカルボン酸、アジピン酸、セバシン酸、ジエチレングリコール、ポリエチレングリコール、ビスフェノールＡ、およびビスフェノールスルフォンからなる群より選択されるいずれかであることが好ましい。特に、前記の共重合ポリエステルが、酸成分がモル比（テレフタル酸／イソフタル酸）９０／５〜８５／１５のテレフタル酸およびイソフタル酸からなり、グリコール成分がエチレングリコールからなる共重合ポリエステルであることが好ましい。また、前記の共重合ポリエステル繊維に仮撚捲縮加工が施されていることが好ましい。かかる前記の共重合ポリエステル繊維の沸水収縮率としては７％以下であることが好ましい。
【００１０】
本発明のスエード調織編物の製造方法において、地組織部用繊維として、ホモポリエステルからなる、単糸繊度が１．５ｄｔｅｘより大の、ホモポリエステル繊維を用いることが好ましい。また、かかるホモポリエステル繊維の沸水収縮率としては１５％以上であることが好ましい。また、製編織した後に染色加工を施すことが好ましい。
【００１１】
また、本発明によれば、前記のスエード調織編物の製造方法により製造されたスエード調織編物が提供される。
その際、スエード調織編物の起毛部表面のＬ値（Ｌａ）が１７．０以下であることが好ましい。また、スエード調織編物の起毛部表面のＬ値（Ｌａ）が、地組織部表面のＬ値（Ｌｂ）よりも小さいことが好ましい。
【００１２】
また、本発明によれば、前記のスエード調織編物を用いてなる、アウター用衣料、スポーツ用衣料、インナー用衣料、靴材、おしめや介護用シーツ等の医療・衛生用品、寝装寝具、椅子やソファー等の表皮材、カーペット、カーシート地、インテリア用品からなる群より選択されるいずれかの繊維製品が提供される。
【発明の効果】
【００１３】
本発明によれば、ソフトな風合いと濃い色相を呈するスエード調織編物の製造方法、および該製造方法により製造されたスエード調織編物、および該スエード調織編物を用いてなる繊維製品が得られる。
【発明を実施するための最良の形態】
【００１４】
以下、本発明の実施の形態について詳細に説明する。
まず、本発明のスエード調織編物の製造方法において、起毛部用繊維として、共重合ポリエステルからなる、単糸繊度１．５ｄｔｅｘ以下の共重合ポリエステル繊維を用いる。特に、起毛部用繊維として、単糸繊度１．５ｄｔｅｘ以下の共重合ポリエステル繊維が６０重量％以上（特に好ましくは１００重量％）用いることが好ましい。なお、本発明でいう共重合ポリエステルとは、第３成分を共重合した共重合ポリエステルのことである。
【００１５】
前記の共重合ポリエステルとしては、共重合ポリエステルの主構成モノマーがテレフタル酸およびエチレングリコールであり、この主構成モノマーに共重合する第三成分が、イソフタル酸、ナフタレンジカルボン酸、アジピン酸、セバシン酸、ジエチレングリコール、ポリエチレングリコール、ビスフェノールＡ、およびビスフェノールスルフォンからなる群より選択されるいずれかであることが好ましい。特に、前記の共重合ポリエステルが、酸成分がモル比（テレフタル酸／イソフタル酸）９０／５〜８５／１５のテレフタル酸およびイソフタル酸からなり、グリコール成分がエチレングリコールからなる共重合ポリエステルであることが好ましい。このような共重合ポリエステルを用いることにより、通常の染色加工で濃色に着色することができる。通常のホモポリエステルでは、単糸繊度が小さいため濃色に着色することができず好ましくない。
【００１６】
なお、前記の共重合ポリエステルには、本発明の主目的が該されない範囲内であれば、艶消し剤（二酸化チタン）、微細孔形成剤（有機スルホン酸金属塩）、着色防止剤、熱安定剤、難燃剤（三酸化二アンチモン）、蛍光増白剤、着色顔料、帯電防止剤（スルホン酸金属塩）、吸湿剤（ポリオキシアルキレングリコール）、抗菌剤、その他の無機粒子の１種以上を含有させてもよい。
【００１７】
前記の共重合ポリエステル繊維の単糸繊度は１．５ｄｔｅｘ以下（好ましくは０．２〜０．８ｄｔｅｘ）であることが肝要である。該単糸繊度が１．５ｄｔｅｘよりも大きいと、ソフトな風合いが得られず好ましくない。逆に、該単糸繊度が０．２ｄｔｅｘよりも小さいと濃い色相が得られないおそれがある。例えば、分割型複合繊維を分割して得られた極細繊維では、単糸繊度が小さすぎるため濃い色相が得られないおそれがある。
【００１８】
前記の共重合ポリエステル繊維の繊維形態としては、マルチフィラメント（長繊維）であることが好ましい。その際、マルチフィラメントの総繊度、フィラメント数としては、ソフトな風合いを得る上で、それぞれ総繊度３０〜３００ｄｔｅｘ、フィラメント数５０〜３００本の範囲内であることが好ましい。特に、前記の共重合ポリエステル繊維に仮撚捲縮加工が施されていると、さらにソフトな風合いが得られ好ましい。
【００１９】
また、前記の共重合ポリエステル繊維の沸水収縮率が７％以下（より好ましくは１〜６％）であると、織編物に染色加工を施す際の熱により、地組織部繊維を優先的に熱収縮させ、相対的に起毛部用繊維の熱収縮を低くおさえることができる。その結果、起毛部用繊維からなるループパイルが形成され、該ループパイルを起毛加工して起毛糸とする際、起毛加工が容易になる。
【００２０】
前記のような沸水収縮率が７％以下の共重合ポリエステル繊維は例えば以下の方法により製造することができる。すなわち、まず前記のような共重合ポリエステルを、通常の紡糸工程に供し紡糸した後、これに延伸を施すことなく直接３３００ｍ／分〜３８００ｍ／分の巻取り速度で部分配向未延伸フィラメント糸条として巻取り、この部分配向未延伸フィラメント糸条を通常の延伸仮撚捲縮加工（例えば、延伸倍率：１．４〜１．６倍、第１ヒーター温度：１９０〜２１０℃、仮撚方式：フリクション仮撚）を施すとよい。
【００２１】
本発明のスエード調織編物の製造方法において、地組織部用繊維として、ホモポリエステル（第３成分を共重合していないポリエステル）からなる、単糸繊度が１．５ｄｔｅｘより大（特に好ましくは２．０〜４．０ｄｔｅｘ）のホモポリエステル繊維を用いることが好ましい。ここで、該ホモポリエステル繊維の単糸繊度が１．５ｄｔｅｘ以下では、地組織部の色相が淡くなり、起毛部表面のＬ値（Ｌａ）に影響を与えるおそれがある。
【００２２】
前記ホモポリエステル繊維の繊維種類としては、ポリエチレンテレフタレート繊維、ポリブチレンテレフタレート繊維、ポリテトラメチレンテレフタレート繊維、ポリトリメチレンテレフタレート繊維が好適に例示される。特にポリエチレンテレフタレート繊維が好ましい。
【００２３】
かかる地組織部用繊維の繊維形態としては、マルチフィラメント（長繊維）であることが好ましい。その際、マルチフィラメントの総繊度、フィラメント数としては、ソフトな風合いを得る上で、それぞれ総繊度５０〜３００ｄｔｅｘ、フィラメント数３０〜２００本の範囲内であることが好ましい。該繊維に仮撚捲縮加工や空気加工が施されていてもよい。
【００２４】
また、かかるホモポリエステル繊維の沸水収縮率としては１５％以上であることが好ましい。ホモポリエステル繊維の沸水収縮率が１５％以上（より好ましくは１８〜２５％）であると、織編物に染色加工を施す際の熱により、地組織部繊維を優先的に熱収縮させ、相対的に起毛部用繊維の熱収縮を低くおさえることができる。その結果、起毛部用繊維からなるループパイルが形成され、該ループパイルを起毛加工して起毛糸とする際、起毛加工が容易になる。
【００２５】
なお、このような沸水収縮率を有するホモポリエステル繊維は、例えば、固有粘度０．６４程度のホモポリエステルを常法により紡糸・延伸することにより得ることができる。
【００２６】
本発明のスエード調織編物の製造方法において、前記の起毛部用繊維として、前記の共重合ポリエステル繊維を用いて製編織する。その際、製編織方法は特に限定されず通常の製編織方法でよい。また、織編物の織編組織も特に限定されず通常の織編組織でよい。
織編物の密度も特に限定されないが、編物の場合であれば４５〜１２０コース／２．５４ｃｍ、２０〜５０ウエール／２．５４ｃｍの範囲内であることが好ましい。
【００２７】
また、通常、織編物を製編織した後に染色加工を施す。かかる染色加工は分散染料を用いた通常の染色加工方法でよい。染色加工の際の熱により、前述のとおり起毛部用繊維と地組織部用繊維との熱収縮率の差により、起毛部用繊維からなるループパイルが形成される。また同時に、かかる染色加工により、起毛部用繊維として共重合ポリエステル繊維が用いられているので起毛部用繊維（ループパイル）は濃色に着色される。そして、該ループを常法（例えば、針布起毛）により起毛加工を施すことで図１に模式的に示すようなスエード調織編物が得られる。
【００２８】
かくして得られたスエード調織編物の起毛部表面は、濃い色相を呈する。スエード調織編物の起毛部表面のＬ値（Ｌａ）が１７．０以下であることが好ましい。スエード調織編物の起毛部表面のＬ値（Ｌａ）が、地組織部表面のＬ値（Ｌｂ）よりも小さい。またかかるスエード調織編物において、起毛部用繊維として細い繊度の繊維が用いられているのでソフトな風合いを呈する。
【００２９】
なお、前記の染色加工の前および／または後に、常法のアルカリ減量加工、吸水加工、撥水加工、さらには、紫外線遮蔽あるいは制電剤、抗菌剤、消臭剤、防虫剤、蓄光剤、再帰反射剤、マイナスイオン発生剤等の機能を付与する各種加工を付加適用してもよい。
【００３０】
また、本発明の繊維製品は、前記のスエード調織編物を用いてなる、アウター用衣料、スポーツ用衣料、インナー用衣料、靴材、おしめや介護用シーツ等の医療・衛生用品、寝装寝具、椅子やソファー等の表皮材、カーペット、カーシート地、インテリア用品からなる群より選択されるいずれかの繊維製品である。なお、前記のスエード調織編物は、通常起毛部表面が外気側となるように用いられる。
かかる繊維製品は、前記のスエード調織編物を用いているのでソフトな風合いと濃い色相を呈する。
【実施例】
【００３１】
以下、実施例をあげて本発明を詳細に説明するが、本発明はこれらによって何ら限定されるものではない。なお、実施例中の各物性は下記の方法により測定したものである。
（１）固有粘度
オルソ−クロルフェノールに溶解し、ウベローデ粘度管を用い、３５℃で測定した。
（２）沸水収縮率
ＪＩＳ  Ｌ  １０１３−１９９８、７．１５で規定される方法により、沸水収縮率（熱水収縮率）（％）をｎ数３で測定した。
（３）Ｌ値
マクベスカラーアイ（Ｍａｃｂｅｔｈ  ｃｏｌｏｒ−Ｅｙｅ）モデルＭ−２０２０（米国、コルモーゲン社製）を使用して、光源Ｄ６５、１０度視野で被試験布のＬ値を測定（Ｎ＝５）しその平均値を求めた。
（４）捲縮率（％）
供試フィラメント糸条を、周長が１．１２５ｍの検尺機のまわりに巻きつけて、乾繊度が３３３３ｄｔｅｘのかせを調製した。
前記かせを、スケール板の吊り釘に懸垂して、その下部分に６ｇの初荷重を付加し、さらに６００ｇの荷重を付加したときのかせの長さＬ０を測定する。その後、直ちに、前記かせから荷重を除き、スケール板の吊り釘から外し、このかせを沸騰水中に３０分間浸漬して、捲縮を発現させる。沸騰水処理後のかせを沸騰水から取り出し、かせに含まれる水分をろ紙により吸収除去し、室温において２４時間風乾する。この風乾されたかせを、スケール板の吊り釘に懸垂し、その下部分に、６００ｇの荷重をかけ、１分後にかせの長さＬ１ａを測定し、その後かせから荷重を外し、１分後にかせの長さＬ２ａを測定する。供試フィラメント糸条の捲縮率（ＣＰ）を、下記式により算出する。
ＣＰ（％）＝（（Ｌ１ａ−Ｌ２ａ）／Ｌ０）×１００
（５）風合い
試験者３人の官能評価により下記の３段階に評価した。３級：起毛部表面がソフトである。２級：起毛部表面がややソフトである。１級：起毛部表面が硬い。
【００３２】
［実施例１］
酸成分がモル比９３／７のテレフタル酸及びイソフタル酸からなり、グリコール成分がエチレングリコールからなり、固有粘度１．４５を有する共重合ポリエステルを調製した。この共重合ポリエステル樹脂を通常の紡糸方法で溶融紡糸し、３５００ｍ／分の巻取り速度で巻き取った後に、巻き取った部分配向未延伸ポリエステルマルチフィラメント（ヤーンカウント：８４ｄｔｅｘ／１４４本）を通常の延伸仮撚捲縮加工（延伸倍率：１．５倍、第１ヒーター温度：２００℃、仮撚方式：フリクション仮撚）を施し、共重合ポリエステル繊維として仮撚捲縮加工糸（ヤーンカウント：５６ｄｔｅｘ／１４４本、単糸繊度：０．３９ｄｔｅｘ、沸水収縮率：５％、捲縮率：１．５％）を得た。
【００３３】
次いで、カールマイヤー社製トリコット編機を使用して、前記マルチフィライメント糸をＬ３筬に、地組織用繊維（ホモポリエステル繊維）として通常のポリエチレンテレフタレートマルチフィラメント（ヤーンカウント：８４ｄｔｅｘ／３６本、沸水収縮率：２０％、帝人ファイバー（株）製）をＬ２およびＬ１筬にフルセット配列し、編み方（Ｌ３：１０／４５、Ｌ２：１０／１２、Ｌ１：１２／１０）の組織を有する編物（６０コース／２．５４ｃｍ、２８ウエール／２．５４ｃｍ）を得た。該編物は２層構造を有し、該２層のうち１層が前記マルチフィラメント仮撚捲縮糸（共重合ポリエステル繊維）で構成され、他の層が前記マルチフィラメント糸（ホモポリエステル繊維）で構成されていた。
【００３４】
次に、該編地を、（株）日阪製作所製液流染色機にて分散染料（Ｋｐ  ＢＫ  ＡＵＬ−Ｅ  ７％ｏｗｆ）を用い、温度１３０℃、時間３０分間の染色処理を行った。染色後、（株）ヒラノテクシード製ショートループドライヤーにて温度１３０℃、時間５分間の条件で乾燥した。起毛剤処理をパディング機（ヒラノテクシード社製）にて実施し、乾熱セッターに供して、拡布状態において、温度：１７０℃、時間：１分間のプレセット乾熱熱処理を施した後、針布起毛機（日機（株）社製）にてループパイルの先端部分を起毛しセミカットパイルを形成した。得られたセミカットパイル布帛を、乾燥セッター（ヒラノテクシード社製）に供してこれに１６０℃×１分のファイナル乾熱処理を施し、コース数：６５コース／２．５４ｃｍ、ウエール数：３９ウエール／２．５４ｃｍのスエード調布帛を得た。
【００３５】
得られた布帛をマクベスカラーアイ（Ｍａｃｂｅｔｈ  ｃｏｌｏｒ−Ｅｙｅ）モデルＭ−２０２０（米国、コルモーゲン社製）を使用して、光源Ｄ６５、１０度視野で被試験布のＬ値を測定した結果、表面（起毛部表面）はＬ値１６．９１に対し、裏面（地組織部表面）はＬ値：１７．０３となり、表面と裏面の染着性の差はなく、濃い色相とソフトな風合い（３級）を兼ね備えた布帛を得られた。また、起毛部は全て前記の共重合ポリエステル繊維で形成されていた。
【００３６】
［実施例２］
実施例１において、酸成分がモル比９３／７のテレフタル酸及びイソフタル酸からなり、グリコール成分がエチレングリコールからなり、固有粘度１．４５を有する共重合ポリエステルを調製した。この共重合ポリエステルを、紡糸口金に穿孔され、通常の溶融紡糸孔を通して、紡糸温度３００℃で押し出し、通常の方法により冷却固化、延伸することにより、ヤーンカウントが３３ｄｔｅｘ／１２フィラメント（単糸繊度２．７５ｄｔｅｘ）の延伸マルチフィラメント糸条（無撚、熱水収縮率３０％）を作製した。
【００３７】
次いで、実施例１に記載の仮撚糸条と引きそろえて公知のインターレースノズルを用いて空気混繊することにより、混繊糸（交絡数１００個／ｍ、沸水収縮率：２０．２％）を作成し、Ｌ３用糸条とした以外は、実施例１と同様にして、コース数：６８コース／２．５４ｃｍ、ウエール数：３８ウエール／２．５４ｃｍのスエード調布帛を得た。
【００３８】
得られた布帛を実施例１と同様にＬ値を測定した結果、表面（起毛部表面）はＬ値１６．０６に対し、裏面（地組織部表面）はＬ値：１６．８５となり、表面と裏面の染着性の差はなく、濃い色相とソフト性（３級）を兼ね備えた布帛を得られた。また、起毛部は全て前記の共重合ポリエステル繊維で形成されていた。
【００３９】
［比較例１］
実施例１において、Ｌ３用糸条として、通常のポリエチレンテレフタレート樹脂を通常の溶融紡糸孔を通して、紡糸、延伸した後、通常の仮撚捲縮加工を施す事により、ヤーンカウント５６ｄｔｅｘ／１４４本の仮撚マルチフィラメント糸条（沸水収縮率１０％）を得て、編地を編成すること以外は実施例１と同様にしてコース数：６６コース／２．５４ｃｍ、ウエール数：３９ウエール／２．５４ｃｍのスエード調布帛を得た。
【００４０】
得られた布帛を実施例１と同様にＬ値を測定した結果、表面（起毛部表面）はＬ値１８．８６に対し、裏面（地組織部表面）はＬ値：１７．３６となり、表面と裏面の染着性の差は大きく開き、ソフト性は得られた（３級）が、淡い色相を呈するものであった。
【産業上の利用可能性】
【００４１】
本発明によれば、ソフトな風合いと濃い色相を呈するスエード調織編物の製造方法、および該製造方法により製造されたスエード調織編物、および該スエード調織編物を用いてなる繊維製品が提供され、その工業的価値は極めて大である。
【図面の簡単な説明】
【００４２】
【図１】起毛部と地組織部とで構成されるスエード調織編物を模式的に示す図である。
【符号の説明】
【００４３】
１：起毛部
２：地組織部
【図１】
2008169510.tif 000003